(57)【要約】【課題】遠赤外線の放射性のみならず抗菌性と防臭性にも優れる人造石及びそれを用いた石盤タイル、岩盤浴装置、座装置、建材及びコーティング材等を得る。【解決手段】主たる固化材としての消石灰を含む漆喰９５〜５０質量％と遠赤外線放射性を有する天然石の粉体５〜５０質量％とが配合されて混合された組成物を加圧成形してなる、密度が２〜２．５ｇ／ｃｍ３の人造石である。この人造石により石盤タイルを形成する。この石盤タイルを身体を寝かせる盤面部位に用い、さらに加温装置を設けて岩盤浴装置を構成する。また、この石盤タイル８を臀部を載せる座面部位に用い、さらに加温装置を設けて座装置を構成する。その他、人造石を用いて床材、壁材等の建材を構成する。【選択図】図１
2008239354.tif 000002
【特許請求の範囲】
【請求項１】
主たる固化材としての消石灰と遠赤外線放射性を有する天然石の粉体とが混合された組成物を加圧成形してなる人造石。
【請求項２】
主たる固化材としての消石灰を含む漆喰と遠赤外線放射性を有する天然石の粉体とが混合された組成物を加圧成形してなる人造石。
【請求項３】
前記組成物は、漆喰１００質量部に対して天然石の粉体が５〜５０質量部配合されたものである請求項２記載の人造石。
【請求項４】
前記天然石が、角閃石である請求項１〜３のいずれか一項に記載の人造石。
【請求項５】
前記人造石の密度が２〜２．５ｇ／ｃｍ３である請求項１〜４のいずれか一項に記載の人造石。
【請求項６】
請求項１〜５のいずれか一項に記載の人造石よりなる石盤タイル。
【請求項７】
請求項６記載の石盤タイルを身体を寝かせる盤面部位に用い、該石盤タイルを加温する加温装置を設けてなる岩盤浴装置。
【請求項８】
請求項６記載の石盤タイルを臀部を載せる座面部位に用い、該石盤タイルを加温する加温装置を設けてなる座装置。
【請求項９】
請求項１〜５のいずれか一項に記載の人造石を用いた建材。
【請求項１０】
主たる固化材としての消石灰を含む漆喰と遠赤外線放射性を有する天然石の粉体とが主成分として混合されてなるコーティング材。
【請求項１１】
請求項１０記載のコーティング材に接着剤と溶液を加えて混合し、該混合した液材を被塗装面にコーティングするコーティング方法。
【発明の詳細な説明】
【技術分野】
【０００１】
本発明は、遠赤外線を放射する人造石及び該人造石を用いた製品（石盤タイル、岩盤浴装置、座装置、建材、コーティング材等）に関するものである。
【背景技術】
【０００２】
温められると遠赤外線を放射する性質のある天然石を用いて岩盤浴用の岩盤を形成し、温められた岩盤の上に身体を横にするなどして温熱効果を得る岩盤浴が普及してきた。この岩盤には、種々の天然石が様々な態様で使用されている。
・特許文献１には、角閃石の平板よりなる岩盤が記載されている。
・特許文献２には、セメント等にホルンフェルスの粉末を混合し固化させて形成した透水性コンクリート層と、その上面に配置したホルンフェルスの単板とを備えた岩盤浴装置が記載されている。
・特許文献３には、モルタルとトルマリンのパウダーと小豆大のトルマリン原石とを混ぜたものを盛り、該モルタルにトルマリン入りのタイルとトルマリン原石を埋め込んでなる岩盤が記載されている。
【特許文献１】特開２００６−２８８７１３号公報
【特許文献２】特開２００５−３２９０４６号公報
【特許文献３】特開２００４−１３００４７号公報
【発明の開示】
【発明が解決しようとする課題】
【０００３】
しかし、従来の岩盤は、遠赤外線の放射性には優れるが、細菌が繁殖したり臭いが発生したりすることがあるという問題があった。
【０００４】
そこで、本発明の目的は、遠赤外線の放射性のみならず、抗菌性及び防臭性にも優れる人造石及び該人造石を用いた物品を提供することにある。
【課題を解決するための手段】
【０００５】
上記課題を解決するために、本発明は次の手段（１）〜（８）を採ったものである。
（１）主たる固化材としての消石灰と遠赤外線放射性（温められると遠赤外線を放射する性質）を有する天然石の粉体とが混合された組成物を加圧成形してなる人造石。
この組成物は、消石灰１００質量部に対して天然石の粉体が２〜２０質量部配合されたものであることが好ましい。天然石の粉体の同配合が２質量部未満では遠赤外線放射性が弱くなる傾向となり、２０質量部以上では人造石の結合力が弱くなりコストも高くなる傾向となる。
【０００６】
（２）主たる固化材としての消石灰を含む漆喰と遠赤外線放射性を有する天然石の粉体とが混合された組成物を加圧成形してなる人造石。
この組成物は、組成物中の重量比で天然石の粉体が５〜５０質量％配合されたものであることが好ましい。天然石の粉体の同配合が５質量％未満では遠赤外線放射性が弱くなる傾向となり、５０質量％以上では人造石としての結合力が弱くなりコストも高くなる傾向となる。
【０００７】
「漆喰」とは、消石灰を主たる固化材として含み、さらに繊維、接着剤（粘着剤を含む）等の添加物を含む塗り壁材である。消石灰の含有率は（漆喰中の重量比で）３０質量％以上であることが好ましい。繊維としては、特に限定されないが、麻、竹等を例示できる。接着剤としては、特に限定されないが、ぎんなん草、つのまた等の海草のり（ふのり）、草本のりを例示できる。
【０００８】
上記（１）（２）において、遠赤外線放射性を有する天然石としては、特に限定されないが、角閃石、トルマリン石、天照石、麦飯石等を例示できる。角閃石は、遠赤外線放射性、入手性、価格等を総合すると特に好ましい。
【０００９】
加圧成形としては、上記の組成物（粉体）を金型に充填し、金型の内部を真空引きして減圧しながら、組成物を高圧でプレスする高圧真空成形を例示できる。同プレスの圧力としては、１００Ｎ／ｍｍ２以上が好ましい。人造石が緻密化し、優れた強度が得られるからである。
【００１０】
また、上記加圧成形の結果、人造石の密度が２ｇ／ｃｍ３以上であることが好ましい。人造石が緻密化し、優れた強度が得られるからである。同密度は、天然石の粉体の配合量によっても増減するが、２〜２．５ｇ／ｃｍ３（特に２〜２．３ｇ／ｃｍ３）であることが好ましい。人造石の形状は、特に限定されず、板状、棒状、管状、機能に合わせた三次元形状等を例示することができるが、最も加圧成形しやすいのは板状である。
【００１１】
また、組成物には、その他の添加剤として着色剤を加えることが好ましい。天然石の粉体の配合量が少なくても、その天然石と同色の着色剤を加えることにより天然石と同等の色を呈する人造石が得られる。
【００１２】
（３）上記（１）（２）又はそれらの上記態様の人造石よりなる石盤タイル。
この場合、人造石には前記組成物をタイル状（板片状）に加圧成形したものが用いられる。
【００１３】
（４）上記（３）の石盤タイルを身体を寝かせる盤面部位に用い、該石盤タイルを加温する加温装置を設けてなる岩盤浴装置。
【００１４】
（５）上記（３）の石盤タイルを臀部を載せる座面部位に用い、該石盤タイルを加温する加温装置を設けてなる座装置。
【００１５】
（６）上記（１）（２）又はそれらの上記態様の人造石を用いた建材。
建材としては、床材、壁材等を例示できる。この場合、建材の全体を人造石よりなるものとしてもよいし、建材の一部を人造石を用いて形成してもよい。上記（３）の石盤タイルを建材としてもよい。この人造石を用いた建材により、室内の消臭効果、抗菌効果が得られる。従って、人造石を加温する加温装置は並設しなくてもよいが、遠赤外線による加温効果を求める場合には、人造石を加温する加温装置を並設する。また、この人造石を用いた建材は、消石灰を含むことから、吸放湿性による調湿効果やＶＯＣ（揮発性有機化合物）の吸着効果も得られる。
【００１６】
（７）主たる固化材としての消石灰を含む漆喰と遠赤外線放射性を有する天然石の粉体とが主成分として混合されてなるコーティング材。
このコーティング材を用いる被塗装面は、特に限定されないが、建物の壁面や天井面等を例示できる。この人造石を用いた建材により、例えば室内の消臭効果、抗菌効果、調湿効果、ＶＯＣ吸着効果が得られる。
このコーティング材は、組成物中の重量比で天然石の粉体が５〜５０質量％配合されたものであることが好ましい。天然石の粉体の同配合が５質量％未満では遠赤外線放射性が弱くなる傾向となり、５０質量％以上では人造石としての結合力が弱くなりコストも高くなる傾向となる。「漆喰」「天然石」に関しては、上記（１）（２）においてした説明を援用できる。
【００１７】
（８）上記（７）のコーティング材に接着剤と溶液を加えて混合し、該混合した液体（粘性体）を被塗装面にコーティングするコーティング方法。
このコーティング方法により、上記コーティング材を必要時に容易にコーティングすることができる。
【００１８】
上記（１）（２）の人造石は、上記（３）の石盤タイルや上記（６）の建材のみならず、例えば次のような各種用途に使用することができる。
（ａ）健康機器関連
例えば板状の人造石を、上記岩盤浴以外にも、足温器、暖房パネル、掘りごたつ、テーブル式こたつ等の熱板として用いること。この場合、同人造石を加温する加温装置を並設する。
（ｂ）住宅関連
例えば板状の人造石を、部分床暖房の床板として用いること。この場合、同人造石を加温する加温装置を並設する。特に、消臭と抗菌の必要度の高いところ、例えば、トイレ、台所等に設置する部分床暖房や、業務店（居酒屋等の外食産業等）の掘りごたつ式座席の足下に設置する部分床暖房の床板に好適である。
（ｃ）食品関連
例えば板状や三次元形状の人造石を、抗菌を必要とする食品生産ラインの機械や設備の一部や、貯蔵庫の一部や、食品を入れるトレー、パック等の容器等に用いること。この場合、人造石を加温する加温装置は無くてもよい。
（ｄ）医療関連
例えば板状や三次元形状の人造石を、抗菌を必要とする手術用具の保管器や、検体を入れるパッケージや、試料皿等の容器等に用いること。この場合、人造石を加温する加温装置は無くてもよい。
（ｅ）その他
例えば板状や三次元形状の人造石を、花台や、消臭グッズ（身回品）・抗菌グッズや、ゴキブリやネズミ等の撃退器のケース等に用いること。この場合、人造石を加温する加温装置は無くてもよい。
【００１９】
［作用］
主たる固化材としての消石灰は、固化材として働き、加圧成形されたときの成形性が良く、強度の高い人造石を形成する。
人造石中の天然石は、温められると遠赤外線を放射する。特に角閃石は遠赤外線放射性が高い。
人造石中の消石灰（水酸化カルシウム）は、長年にわたり空気中の二酸化炭素を吸収し続け、徐々に炭酸化反応して炭酸化カルシウムとなり、人造石は強度を増す。この間、消石灰は水酸化物イオンにより強アルカリ性（高ＰＨ）であり、悪臭の発生源となる微生物を制御し、細菌の繁殖とカビの発生を抑制する。また、消石灰はホルムアルデヒド等の臭い物質を吸着し、化学的に分解して無害な物質にする。なお、上記の炭酸化反応を促進して初期強度を高めるために、人造石を二酸化炭素ガス中で養生してもよい。
【発明の効果】
【００２０】
本発明の、人造石、石盤タイル、岩盤浴装置、座装置、建材又はコーティング材は、遠赤外線放射性のみならず、抗菌性及び防臭性にも優れ、また、成形性が良く、強度に優れ、安価に提供できるという優れた効果を奏する。
【発明を実施するための最良の形態】
【００２１】
主たる固化材としての消石灰を含む漆喰９５〜５０質量％と遠赤外線放射性を有する天然石の粉体５〜５０質量％とが配合されて混合された組成物を加圧成形してなる、密度が２〜２．５ｇ／ｃｍ３の人造石である。天然石は角閃石が好ましい。この人造石を用いた石盤タイルと、該石盤タイルを加温する加温装置とを備えた岩盤浴装置や座装置を構成できる。また、人造石を用いた床材、壁材等の建材を構成できる。
【実施例】
【００２２】
［人造石］
まず、漆喰９０質量％と角閃石の粉体１０質量％とが配合されて混合された組成物を高圧真空成形して、１００ｍｍ角で厚さ１０ｍｍの正方形板状をなし、密度が約２．２ｇ／ｃｍ３である人造石を得た（実施例１）。また、漆喰８０質量％と角閃石の粉体２０質量％とが配合されて混合された組成物を、同様に高圧真空成形して、同寸法でほぼ同密度の人造石を得た（実施例２）。
【００２３】
いずれも実施例においても、使用した漆喰は、主たる固化材としての消石灰と、繊維としての麻と、接着材としての海草のりとを混合したものである。また、高圧真空成形は、上記の組成物（粉体）を金型に充填し、金型の内部を真空引きして減圧しながら、組成物を高圧（約２００Ｎ／ｍｍ２）でプレスして行った。
【００２４】
これらの実施例１，２と、比較例１としての単なるポリエチレンフィルムについて、ＪＩＳ  Ｚ  ２８０１：２０００「抗菌加工製品−抗菌効果」５．２  プラスチック製品などの試験方法を参考にして、抗菌力試験を行った。試験菌は次の４種であるが、実施例２についてはサルモネラ菌のみについて行った。
１．Ｅｓｃｈｅｒｉｃｈｉａ  ｃｏｌｉ  ＡＴＣＣ１１７７５（大腸菌）
２．Ｓｔａｐｈｙｌｏｃｏｃｃｕｓ  ａｕｒｅｕｓ  ＡＴＣＣ６５３８Ｐ（黄色ブドウ球菌）
３．Ｓａｌｍｏｎｅｌｌａ  ｅｎｔｅｒｉｔｉｄｉｓ  Ｌ−５８（サルモネラ菌） 
４．Ｌｅｇｉｏｎｅｌｌａ  ｐｎｅｕｍｏｐｈｉｌａ（レジオネラ菌、野外分離株）
【００２５】
実施例１，２と比較例１の各表面に菌液を接種し、その菌液接種量は面積４００ｍｍ２に対し０．１ｍｌとした。この抗菌力試験は各試験菌について３回ずつ行い、各回において接種直後の生菌数と３５℃で２４時間保持した後の生菌数とを測定した。試験結果を次の表１に示す。
【００２６】
【表１】
2008239354.tif 000003
【００２７】
表１に明らかなように、比較例１のポリエチレンフィルムにおいては、前記時間経過後に大腸菌、黄色ブドウ球菌及びサルモネラ菌が数倍〜数十倍と大幅に増加し、レジオネラ菌は僅かに減少した。
これに対し、実施例１では、前記時間経過後に大腸菌、黄色ブドウ球菌、サルモネラ菌及びレジオネラ菌が数百分の一以下に大幅に減少した。実施例２でも、前記時間経過後にサルモネラ菌が数百分の一以下に大幅に減少した。表中の「１０２未満」とは、生菌数が検知可能な下限値を下回ったことを示している。こうして、実施例１，２の抗菌力が明らかとなった。
【００２８】
さらに、比較例１のポリエチレンフィルム以外に、比較例２としての陶器の湯のみと、比較例３としての角閃石を切り出して作成した皿についても、同ＪＩＳ試験方法を参考にして、抗菌力試験を行った。但し、試験菌は次の３種とした。
１．Ｅｓｃｈｅｒｉｃｈｉａ  ｃｏｌｉ  ＩＦＯ  ３９７２（大腸菌）
２．Ｓｔａｐｈｙｌｏｃｏｃｃｕｓ  ａｕｒｅｕｓ  ｓｕｂｓｐ．ａｕｒｅｕｓ  ＩＦＯ１２７３２（黄色ブドウ球菌）
３．Ｓａｌｍｏｎｅｌｌａ  ｅｎｔｅｒｉｔｉｄｉｓ  ＮＢＲＣ３３１３（サルモネラ菌） 
【００２９】
比較例１〜３の各表面に菌液を接種し、その菌液接種量は面積４００ｍｍ２に対し０．１ｍｌとした。この抗菌力試験は各試験菌について３回ずつ行い（比較例２については一部２回のみ）、各回において接種直後の生菌数と３５℃で２４時間保持した後の生菌数とを測定した。試験結果を次の表２に示す。
【００３０】
【表２】
2008239354.tif 000004
【００３１】
表２に明らかなように、比較例１のポリエチレンフィルムにおいては、上記の試験結果と同様、前記時間経過後に大腸菌、黄色ブドウ球菌及びサルモネラ菌が大幅に増加した。
比較例２の陶器の湯のみにおいては、前記時間経過後に大腸菌及びサルモネラ菌が大幅に増加し、黄色ブドウ球菌は僅かに増加した。
比較例３の角閃石の皿においては、前記時間経過後に大腸菌、黄色ブドウ球菌及びサルモネラ菌が大幅に増加した。この角閃石は、遠赤外線を放射するものであり、実施例１，２では粉体として配合しているものであるが、これを切り出して用いた比較例３では抗菌力が認められなかった。
【００３２】
［応用例１］
次に、図１及び図２に示すように、上記の人造石よりなる石盤タイルを身体を寝かせる盤面部位に用い、該石盤タイルを加温する加温装置を設けてなる岩盤浴装置１を製作した。この岩盤浴装置１は、例えばパイプ鋼材を平面長方形枠状に組んでなる基枠２を備え、基枠２内には例えばアングル鋼材よりなる補強材３が架設されている。補強材３の上には例えばアルミニウムで厚板状に形成されたヒーター支持部材４が載置され、ヒーター支持部材４の上には加温装置５が載置されている。加温装置５には、例えば道路融雪用として市販されている面積の広いシート状の電気ヒータが使用されている。加温装置５の上面は基枠２の上面とほぼ同一である。
【００３３】
基枠２の上には、例えば鋼材よりなる平面長方形枠状の包囲枠６が取り付けられるとともに、包囲枠６の内側に収まるようにして導熱板７が載置されている。導熱板７は熱伝導性の良い例えばアルミニウムにより基枠２の内法よりも一回り大きい厚板状に形成されており、導熱板７の下面に加温装置５が接触している。導熱板７の上であって身体を寝かせる盤面部位には、包囲枠６の内側に収まるようにして複数枚の石盤タイル８が互いに密に配されて載置されるともに、接着剤１１で接着されている。接着剤１１には、熱伝導性も良い導電性接着剤が使用され、その層厚は例えば０．５〜１．０ｍｍである。
【００３４】
石盤タイル８は、上記の実施例１、２の人造石と同じく、漆喰９０〜８０質量％と角閃石の粉体１０〜２０質量％と微量の着色剤とが配合されて混合された組成物を高圧真空成形してタイル状に形成されたものである。石盤タイル８は、３５０〜４５０ｍｍ角で厚さ１２〜３０ｍｍの正方形板状に形成されたものが、盤面部位の幅方向中央部位に載置され、幅２５〜１７０ｍｍ×長さ３８０〜４２０ｍｍで厚さ１５〜２５ｍｍの長方形板状に形成されたものが、盤面部位の幅方向端部位に載置されている。石盤タイル８の密度は約２．２ｇ／ｃｍ３である。なお、使用された角閃石は緑色のものであったので、着色剤には角閃石と同じ緑色のものが使用された。
【００３５】
基枠２の下には、基枠２の内法と同程度の大きさの厚板状に形成された断熱材９が配されるともに、基枠２に取り付けられた例えばアングル鋼材よりなる支持部材１０により支持されている。断熱材９には、例えば樹脂フォーム（ポリスチレンフォーム、ウレタンフォーム等）により厚さ２５〜３５ｍｍに形成されたものが使用されている。
【００３６】
以上のように、本応用例の岩盤浴装置１は、基枠２に石盤タイル８、加温装置５、断熱材９等が一体化されてユニット化されたものであり、軽量かつコンパクトである。岩盤浴装置１の全体の大きさは、例えば横幅６００〜７５０ｍｍ、長さ１８００〜２１００ｍｍ、高さ８０〜１００ｍｍ程度であり、盤面部位の大きさは横幅５００〜６９０ｍｍ、長さ１７００〜２０４０ｍｍである。参考までに、本応用例の岩盤浴装置１の実測例を挙げると、加温装置５の使用電力：単相２００Ｖ  ８００ＷＭａｘ、周囲温度２５℃の条件で、石盤タイル８上の温度を５０℃に上げるまでの昇温時間は７５分であった。
【００３７】
［応用例２］
次に、図３に示すように、上記の人造石よりなる石盤タイルを臀部を載せる座面部位に用い、該石盤タイルを加温する加温装置を設けてなる座装置２１を製作した。この座装置２１は、例えば木材を平面略正方形枠状に組んでなる基枠２２を備え、基枠２２内の底部には例えば木板材よりなる底板２３が架設されている。底板２３の上には例えば樹脂フォームよりなる断熱材２９が載置され、断熱材２９の上には例えばアルミニウムで厚板状に形成されたヒーター支持部材２４が載置され、ヒーター支持部材２４の上には加温装置２５が載置されている。加温装置２５には面状の電気ヒータが用いられている。
【００３８】
基枠２２の内側面の途中に形成された段部には、例えばアルミニウムにより厚板状に形成された導熱板２７が載置され、導熱板２７の下面に加温装置２５が接触している。導熱板２７の上であって臀部を載せる座面部位には、基枠２２の内側に収まるようにして複数枚の石盤タイル２８が互いに密に配されて載置されるともに、接着剤３１で接着されている。接着剤３１には、熱伝導性も良い導電性接着剤が使用され、その層厚は例えば０．５〜１．０ｍｍである。
【００３９】
石盤タイル２８は、上記の応用例１と同じく、漆喰９０〜８０質量％と角閃石の粉体１０〜２０質量％と微量の着色剤とが配合されて混合された組成物を高圧真空成形してタイル状に形成されたものである。石盤タイル２８には、１５０〜２２０ｍｍ角で厚さ１５〜３０ｍｍの正方形板状に形成されたものが４枚用いられている。
【００４０】
以上のように、本応用例の座装置２１は、基枠２２に石盤タイル２８、加温装置２５、断熱材２９等が一体化されてユニット化されたものであり、軽量かつコンパクトである。座装置２１の全体の大きさは、例えば３６０〜４６０ｍｍ、高さ５０〜１００ｍｍ程度である。この座装置２１は、例えば椅子の上などの適度な高さに設置して使用される。
【００４１】
本実施例の石盤タイル並びにそれを用いた岩盤浴装置及び座装置によれば、次の効果が得られる。
（１）漆喰と角閃石の粉体との組成物を高圧真空成形するので、成形型次第で任意の寸法形状の石盤タイルを簡単かつ安価に製造することができる。
（２）漆喰は固化材として働き、圧縮加工されたときの成形性が良く、また約２．２ｇ／ｃｍ３と高密度に圧縮されているので、普通石のように緻密化していて強度が高い。
（３）角閃石の粉体が配合されているので、加温装置５、２５により加温されたときに遠赤外線を放射し、身体全体又は臀部を適度に加温して血流を良くする等の遠赤効果を及ぼすことができる。
（４）消石灰を含む漆喰が配合されているので、前述したように、悪臭の発生源となる細菌の繁殖やカビの発生を抑制する。そして、石盤タイルを簡単に清掃するだけで、衛生的に使用することができ、また悪臭の発生を防止することができる。
（５）石盤タイル８，２８と加温装置５，２５との間に導熱板７，２７を介装しているので、石盤タイル全体を効率よく均一に昇温できる。また、厚板状の導熱板７，２７が石盤タイル８，２８の支持材としても働くので、石盤タイルを薄くすることもできる。例えば、従来の岩盤浴装置の岩盤の厚さは約３０ｍｍであったが、応用例１の岩盤浴装置では石盤タイルの厚さを１２〜２０ｍｍ程度にすることができる。
【００４２】
上記実施例の人造石の用途は、上記の石盤タイルに限定されず、床材、壁材等の建材を構成することができ、その他にも例えば上記［課題を解決するための手段］に記載したような各種用途に使用することができる。
【００４３】
なお、本発明は前記実施例に限定されるものではなく、発明の趣旨から逸脱しない範囲で適宜変更して具体化することもできる。
【図面の簡単な説明】
【００４４】
【図１】本発明に係る実施例の石盤タイルを用いた岩盤浴装置を示す断面図である。
【図２】（ａ）は同岩盤浴装置を上方から見た斜視図、（ｂ）は同じく下方から見た斜視図である。
【図３】同石盤タイルを用いた座装置を示し、（ａ）は斜視図、（ｂ）は断面図である。
【符号の説明】
【００４５】
１    岩盤浴装置
２    基枠
５    加温装置
７    導熱板
８    石盤タイル
９    断熱材
１０    支持部材
２１    座装置
２２    基枠
２５    加温装置
２７    導熱板
２８    石盤タイル
２９    断熱材
【図１】
2008239354.tif 000005
【図２】
2008239354.tif 000006
【図３】
2008239354.tif 000007